【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
少なくとも一つの触媒成分及び少なくとも一つのオレフィン‐ベース物質を有するヒドロジルコネーティドマトリックスを含む組成物であって、該ヒドロジルコネーティドマトリックスがジルコニウム組成物とオレフィン‐ベース物質との反応により形成される組成物。
【請求項２】
オレフィン‐ベース物質が、複数のオレフィン基を有する有機物質である、請求項１に記載の組成物。
【請求項３】
オレフィン‐ベース物質が、ジビニルベンゼンポリマー、ジビニルベンゼンコポリマー、スチレン／ジビニルベンゼンコポリマー、ジビニルベンゼン樹脂、架橋ジビニルベンゼンポリマー、スチレン／ブタジエンコポリマー、スチレン／イソプレンコポリマー、ビニルシロキサンポリマー、およびそれらの組み合わせからなる群から選択される請求項１に記載の組成物。
【請求項４】
オレフィンベース物質がポロゲンの存在下で形成される、請求項３記載の組成物。
【請求項５】
オレフィンベース物質がポロゲンの存在下で形成されるマクロポーラスポリマー物質である、請求項２記載の組成物。
【請求項６】
オレフィン‐ベース物質が、複数のオレフィン基を有する無機物質である、請求項１に記載の組成物。
【請求項７】
無機固体物質が、シリカポリモルフズ、アルミナポリモルフズ、マグネシアポリモルフズ、シロキサン、アルモキサン、アルキルアルモキサン、アルキルシロキサン、アルミノケイ酸塩、クレー、ゼオライト及びこれらの組み合わせからなる群から選択される請求項６に記載の組成物。
【請求項８】
ジルコニウム組成物が、ヒドロジルコネーション反応を行うことができる有機ジルコニウム化合物である、請求項１記載の組成物。
【請求項９】
有機ジルコニウム化合物が以下の化合物からなる群から選択される請求項８記載の組成物：
ビス（シクロペンタジエニル）ジルコニウムジハイドライド、
ビス（ペンタメチルシクロペンタジエニル）ジルコニウムジハイドライド、
ビス（メチルシクロペンタジエニル）ジルコニウムジハイドライド、
ビス（ｎ−ブチルシクロペンタジエニル）ジルコニウムジハイドライド、
ビス（インデニル）ジルコニウムジハイドライド、
ビス（１−フルオレニル）ジルコニウムジハイドライド、
ビス（シクロペンタジエニル）ジルコニウムヒドリドクロライド、
ビス（ペンタメチルシクロペンタジエニル）ジルコニウムヒドリドクロライド、
ビス（メチルシクロペンタジエニル）ジルコニウムヒドリドクロライド、
ビス（ｎ−ブチルシクロペンタジエニル）ジルコニウムヒドリドクロライド、
ビス（インデニル）ジルコニウムヒドリドクロライド、
ビス（フルオレニル）ジルコニウムジヒドリドクロライド、
ビス（シクロペンタジエニル）ジルコニウムメチルハイドライド、
ビス（ペンタメチルシクロペンタジエニル）ジルコニウムメチルハイドライド、
ビス（メチルシクロペンタジエニル）ジルコニウムメチルハイドライド、
ビス（ｎ−ブチルシクロペンタジエニル）ジルコニウムメチルハイドライド、
ビス（ペンタメチルシクロペンタジエニル）ジルコニウム（フェニル）（ハイドライド）、
ビス（ペンタメチルシクロペンタジエニル）ジルコニウム（メチル）（ハイドライド）、
ビス（インデニル）ジルコニウムメチルハイドライド、
ビス（１−フルオレニル）ジルコニウムメチルハイドライド、
メチレン  ビス（シクロペンタジエニル）ジルコニウムメチルハイドライド、
メチレン  ビス（シクロペンタジエニル）ジルコニウムヒドリドクロライド、
メチレン  ビス（シクロペンタジエニル）ジルコニウムジハイドライド、
エチレン  ビス（シクロペンタジエニル）ジルコニウムメチルハイドライド、
エチレン  ビス（シクロペンタジエニル）ジルコニウムヒドリドクロライド、
ジメチルシリル  ビス（シクロペンタジエニル）ジルコニウムメチルハイドライド、
エチレン  ビス（シクロペンタジエニル）ジルコニウムジハイドライド、
ジメチルシリル  ビス（シクロペンタジエニル）ジルコニウムジハイドライド、
メチレン（シクロペンタジエニル）（１‐フルオレニル）ジルコニウムメチルハイドライド、
ジメチルシリル（シクロペンタジエニル）（１‐フルオレニル）ジルコニウムジハイドライド、
イソプロピル（シクロペンタジエニル）（１‐フルオレニル）ジルコニウムメチルハイドライド、
イソプロピル（シクロペンタジエニル）（１‐オクタヒドロフルオレニル）ジルコニウムメチルハイドライド、
ジメチルシリル（メチルシクロペンタジエニル）（１‐フルオレニル）ジルコニウムジハイドライド、
メチレン（シクロペンタジエニル）（テトラメチルシクロペンタジエニル）ジルコニウムメチルハイドライド、
メチレン（シクロペンタジエニル）（テトラメチルシクロペンタジエニル）ジルコニウムジハイドライド、
エチレンビス（インデニル）ジルコニウムジハイドライド、
エチレンビス（インデニル）ジルコニウムヒドリドクロライド、
エチレンビス（インデニル）ジルコニウムメチルハイドライド、
ジメチルシリルビス（インデニル）ジルコニウムメチルハイドライド、
ジメチルシリルビス（インデニル）ジルコニウムジハイドライド、
ジメチルシリルビス（インデニル）ジルコニウムヒドリドクロライド、
エチレンビス（テトラヒドロインデニル）ジルコニウムジハイドライド
エチレンビス（テトラヒドロインデニル）ジルコニウムメチルハイドライド
エチレンビス（テトラヒドロインデニル）ジルコニウムヒドリドクロライド、
ジメチルシリルビス（３‐トリメチルシリルシクロペンタジエニル）ジルコニウムジハイドライド、
ジメチルシリルビス（３‐トリメチルシリルシクロペンタジエニル）ジルコニウムメチルハイドライド、および
化学的および構造的に関連するジルコニウム化合物、並びにこれらの混合物。
【請求項１０】
触媒成分が、第３〜１０族金属、非金属、ランタニド金属及びアクチニド金属及びこれらの混合物からなる群から選択される有機金属触媒である、請求項１記載の組成物。
【請求項１１】
触媒成分が、チーグラー・ナッタ触媒である、請求項１記載の組成物。
【請求項１２】
少なくとも１つの触媒成分が、第３〜１０族金属、非金属、ランタニド金属、アクチニド金属及びこれらの混合物の群から選択されるメタロセン触媒である、請求項１記載の組成物。
【請求項１３】
ヒドロジルコネーティドマトリックスが、複数の触媒成分をさらに含む、請求項１記載の組成物。
【請求項１４】
ヒドロジルコネーティドマトリックスが、チーグラー・ナッタ触媒とシングルサイト触媒との組み合わせをさらに含む、請求項１記載の組成物。
【請求項１５】
少なくとも１つの活性化成分をさらに含む、請求項１記載の組成物。
【請求項１６】
少なくとも１つのオレフィンモノマーを重合させるために使用される、請求項１記載の組成物。
【請求項１７】
オレフィンモノマーが、２から１２の炭素原子を有する非分岐脂肪族オレフィン、４から１２の炭素原子を有する分岐脂肪族オレフィン、２から１２の炭素原子を有する非分岐及び分岐の脂肪族α‐オレフィン、４から１２の炭素原子を有する共役オレフィン、８から２０の炭素原子を有する芳香族オレフィン、３から１２の炭素原子を有する非分岐及び分岐シクロオレフィン、２から１２の炭素原子を有する非分岐及び分岐アセチレン及びこれらの混合物からなる群から選択される、請求項１６記載の組成物。
【請求項１８】
オレフィンモノマーが、２から１２の炭素原子を有し、Ｏ、Ｎ、Ｂ、Ａｌ、Ｓ、Ｐ，Ｓｉ、Ｆ、Ｃｌ、Ｂｒ及びこれらの混合物からなる群から選択される少なくとも一つの原子を有する極性オレフィンモノマーである、請求項１６記載の組成物。
【請求項１９】
ヒドロジルコネーティドマトリックスが、以下の式で表される、請求項１６記載の組成物：
［Ｃｐ１Ｃｐ２ＭＲ］＋［ＮＣＡ］−
［式中、Ｍはジルコニウムであり、Ｃｐ１は置換又は非置換シクロペンタジエニル環であり、Ｃｐ２は同一又は異なる置換又は非置換シクロペンタジエニル環であり、Ｃｐ１に対称的又は不整に結合されてもよい、Ｒは、オレフィン‐ベース物質のヒドロジルコネーションから誘導されたヒドロカルビル基であり及びＮＣＡは、非配位アニオンである］。
【請求項２０】
少なくとも１つのオレフィンモノマーと、少なくとも１つの触媒成分を有する少なくとも１つのヒドロジルコネーティドマトリックスとを接触させ、オレフィンモノマーを重合させ、ポリオレフィンを生成することを含む、オレフィン重合方法。
【請求項２１】
オレフィンモノマーが、２から１２の炭素原子を有する非分岐脂肪族オレフィン、４から１２の炭素原子を有する分岐脂肪族オレフィン、２から１２の炭素原子を有する非分岐及び分岐の脂肪族α‐オレフィン、４から１２の炭素原子を有する共役オレフィン、８から２０の炭素原子を有する芳香族オレフィン、３から１２の炭素原子を有する非分岐及び分岐シクロオレフィン、２から１２の炭素原子を有する非分岐及び分岐アセチレン及びこれらの混合物からなる群から選択される、請求項２０記載の方法。
【請求項２２】
オレフィンモノマーが、２から１２の炭素原子を有し、Ｏ、Ｎ、Ｂ、Ａｌ、Ｓ、Ｐ，Ｓｉ、Ｆ、Ｃｌ、Ｂｒ及びこれらの混合物からなる群から選択される少なくとも一つの原子を有する極性オレフィンモノマーである、請求項２０記載の方法。
【請求項２３】
ポリオレフィン粒子が、調製されたマトリックス粒子の形状を本質的に保持する、請求項２０記載の方法。
【請求項２４】
触媒成分が、チーグラー・ナッタ触媒である請求項２０記載の方法。
【請求項２５】
触媒成分が、シングルサイト触媒系である請求項２０記載の方法。
【請求項２６】
請求項１記載のヒドロジルコネーティドマトリックスを担体上に配置させ、オレフィンモノマーを重合してポリオレフィンを被覆した表面、物体又は粒子を生成することを含む被覆方法。
【請求項２７】
請求項１記載のヒドロジルコネーティドマトリックスと少なくとも一つの担体とを一緒に使用して、その場で担体とポリオレフィンの複合体を調製する方法。
【請求項２８】
触媒ヒドロジルコネーティドマトリックスが、その表面に配置されている球、表面及び物体の形態の、疎水的に改善された粒子を生成するための方法。
【手続補正２】
【補正対象書類名】明細書
【補正対象項目名】００４３
【補正方法】変更
【補正の内容】
【００４３】
ポリオレフィン特性のその場での改良は、本発明の触媒マトリックスの重要な利点である。ポリエチレン及びポリプロピレン等のポリオレフィン特性の改良は、本発明のマトリックスを使用して可能である。その場でのポリマー変性剤として用いられるマトリックスの能力は、当業界でこれまで知られてきたポリマー特性改良法と比較して本発明の重要な利点である。剪断力抵抗性等の機械特性、ガラス転移温度又は粘度等のレオロジー特性及びポリオレフィンの難燃性などの他の物理的特性は、本発明に従い特定のポリオレフィンにおいて改良されることができる。一つの態様においては、疎水的に改良された無機粒子として疎水的改良粒子生成のための方法が、本発明に従い有用に採用され得る。その粒子は球状、表面及び物体の形態でよく、その中で触媒マトリックスは粒子上に付着され、オレフィンの存在下で重合される。ポリオレフィン被覆物又は改良ポリオレフィンを調製する他の変法は、本発明の範囲内である。
本発明は以下の態様を包含する：
（１）少なくとも一つの触媒成分及び少なくとも一つのオレフィン‐ベース物質を有するヒドロジルコネーティドマトリックスを含む組成物であって、該ヒドロジルコネーティドマトリックスがジルコニウム組成物とオレフィン‐ベース物質との反応により形成される組成物。
（２）オレフィン‐ベース物質が、複数のオレフィン基を有する有機物質である、前記（１）に記載の組成物。
（３）オレフィン基が、ビニル、アリル、アルケニル、アルキニル、共役オレフィン基、極性置換基を有するオレフィン基、およびそれらの組み合わせからなる群から選択される前記（２）に記載の組成物。
（４）オレフィン‐ベース物質が、ジビニルベンゼンポリマー、ジビニルベンゼンコポリマー、スチレン／ジビニルベンゼンコポリマー、ジビニルベンゼン樹脂、架橋ジビニルベンゼンポリマー、スチレン／ブタジエンコポリマー、スチレン／イソプレンコポリマー、ビニルシロキサンポリマー、およびそれらの組み合わせからなる群から選択される前記（１）に記載の組成物。
（５）オレフィンベース物質がポロゲンの存在下で形成される、前記（４）に記載の組成物。
（６）複数のオレフィン基が有機物質の表面に配置される、前記（２）に記載の組成物。
（７）オレフィンベース物質がポロゲンの存在下で形成されるマクロポーラスポリマー物質である、前記（２）に記載の組成物。
（８）マクロポーラスポリマー物質がジビニルベンゼンから調製される、前記（７）に記載の組成物。
（９）オレフィン‐ベース物質が、複数のオレフィン基を有する無機物質である、前記（１）に記載の組成物。
（１０）オレフィン基が、ビニル、アリル、アルケニル、アルキニル、共役オレフィン基、極性置換基を有するオレフィン基、およびそれらの組み合わせからなる群から選択される前記（９）に記載の組成物。
（１１）無機固体物質が、シリカポリモルフズ、アルミナポリモルフズ、マグネシアポリモルフズ、シロキサン、アルモキサン、アルキルアルモキサン、アルキルシロキサン、アルミノケイ酸塩、クレー、ゼオライト及びこれらの組み合わせからなる群から選択される前記（９）に記載の組成物。
（１２）複数のオレフィン基が無機物質の表面に配置される、前記（９）に記載の組成物。
（１３）オレフィンベース物質がビニルシロキサンである、前記（１）に記載の組成物。
（１４）ジルコニウム組成物が、ヒドロジルコネーション反応を行うことができる有機ジルコニウム化合物である、前記（１）に記載の組成物。
（１５）有機ジルコニウム化合物が以下の化合物からなる群から選択される前記（１４）に記載の組成物：
ビス（シクロペンタジエニル）ジルコニウムジハイドライド、
ビス（ペンタメチルシクロペンタジエニル）ジルコニウムジハイドライド、
ビス（メチルシクロペンタジエニル）ジルコニウムジハイドライド、
ビス（ｎ−ブチルシクロペンタジエニル）ジルコニウムジハイドライド、
ビス（インデニル）ジルコニウムジハイドライド、
ビス（１−フルオレニル）ジルコニウムジハイドライド、
ビス（シクロペンタジエニル）ジルコニウムヒドリドクロライド、
ビス（ペンタメチルシクロペンタジエニル）ジルコニウムヒドリドクロライド、
ビス（メチルシクロペンタジエニル）ジルコニウムヒドリドクロライド、
ビス（ｎ−ブチルシクロペンタジエニル）ジルコニウムヒドリドクロライド、
ビス（インデニル）ジルコニウムヒドリドクロライド、
ビス（フルオレニル）ジルコニウムジヒドリドクロライド、
ビス（シクロペンタジエニル）ジルコニウムメチルハイドライド、
ビス（ペンタメチルシクロペンタジエニル）ジルコニウムメチルハイドライド、
ビス（メチルシクロペンタジエニル）ジルコニウムメチルハイドライド、
ビス（ｎ−ブチルシクロペンタジエニル）ジルコニウムメチルハイドライド、
ビス（ペンタメチルシクロペンタジエニル）ジルコニウム（フェニル）（ハイドライド）、
ビス（ペンタメチルシクロペンタジエニル）ジルコニウム（メチル）（ハイドライド）、
ビス（インデニル）ジルコニウムメチルハイドライド、
ビス（１−フルオレニル）ジルコニウムメチルハイドライド、
メチレン  ビス（シクロペンタジエニル）ジルコニウムメチルハイドライド、
メチレン  ビス（シクロペンタジエニル）ジルコニウムヒドリドクロライド、
メチレン  ビス（シクロペンタジエニル）ジルコニウムジハイドライド、
エチレン  ビス（シクロペンタジエニル）ジルコニウムメチルハイドライド、
エチレン  ビス（シクロペンタジエニル）ジルコニウムヒドリドクロライド、
ジメチルシリル  ビス（シクロペンタジエニル）ジルコニウムメチルハイドライド、
エチレン  ビス（シクロペンタジエニル）ジルコニウムジハイドライド、
ジメチルシリル  ビス（シクロペンタジエニル）ジルコニウムジハイドライド、
メチレン（シクロペンタジエニル）（１‐フルオレニル）ジルコニウムメチルハイドライド、
ジメチルシリル（シクロペンタジエニル）（１‐フルオレニル）ジルコニウムジハイドライド、
イソプロピル（シクロペンタジエニル）（１‐フルオレニル）ジルコニウムメチルハイドライド、
イソプロピル（シクロペンタジエニル）（１‐オクタヒドロフルオレニル）ジルコニウムメチルハイドライド、
ジメチルシリル（メチルシクロペンタジエニル）（１‐フルオレニル）ジルコニウムジハイドライド、
メチレン（シクロペンタジエニル）（テトラメチルシクロペンタジエニル）ジルコニウムメチルハイドライド、
メチレン（シクロペンタジエニル）（テトラメチルシクロペンタジエニル）ジルコニウムジハイドライド、
エチレンビス（インデニル）ジルコニウムジハイドライド、
エチレンビス（インデニル）ジルコニウムヒドリドクロライド、
エチレンビス（インデニル）ジルコニウムメチルハイドライド、
ジメチルシリルビス（インデニル）ジルコニウムメチルハイドライド、
ジメチルシリルビス（インデニル）ジルコニウムジハイドライド、
ジメチルシリルビス（インデニル）ジルコニウムヒドリドクロライド、
エチレンビス（テトラヒドロインデニル）ジルコニウムジハイドライド
エチレンビス（テトラヒドロインデニル）ジルコニウムメチルハイドライド
エチレンビス（テトラヒドロインデニル）ジルコニウムヒドリドクロライド、
ジメチルシリルビス（３‐トリメチルシリルシクロペンタジエニル）ジルコニウムジハイドライド、
ジメチルシリルビス（３‐トリメチルシリルシクロペンタジエニル）ジルコニウムメチルハイドライド、および
化学的および構造的に関連するジルコニウム化合物、並びにこれらの混合物。
（１６）触媒成分が、第３〜１０族金属、非金属、ランタニド金属及びアクチニド金属及びこれらの混合物からなる群から選択される有機金属触媒である、前記（１）に記載の組成物。
（１７）触媒成分が、チーグラー・ナッタ触媒である、前記（１）に記載の組成物。
（１８）少なくとも１つの触媒成分が、第３〜１０族金属、非金属、ランタニド金属、アクチニド金属及びこれらの混合物の群から選択されるメタロセン触媒である、前記（１）に記載の組成物。
（１９）ヒドロジルコネーティドマトリックスが、複数の触媒成分をさらに含む、前記（１）に記載の組成物。
（２０）ヒドロジルコネーティドマトリックスが、チーグラー・ナッタ触媒とシングルサイト触媒との組み合わせをさらに含む、前記（１）に記載の組成物。
（２１）少なくとも１つの活性化成分をさらに含む、前記（１）に記載の組成物。
（２２）少なくとも１つのオレフィンモノマーを重合させるために使用される、前記（１）に記載の組成物。
（２３）オレフィンモノマーが、２から１２の炭素原子を有する非分岐脂肪族オレフィン、４から１２の炭素原子を有する分岐脂肪族オレフィン、２から１２の炭素原子を有する非分岐及び分岐の脂肪族α‐オレフィン、４から１２の炭素原子を有する共役オレフィン、８から２０の炭素原子を有する芳香族オレフィン、３から１２の炭素原子を有する非分岐及び分岐シクロオレフィン、２から１２の炭素原子を有する非分岐及び分岐アセチレン及びこれらの混合物からなる群から選択される、前記（２２）に記載の組成物。
（２４）オレフィンモノマーが、２から１２の炭素原子を有し、Ｏ、Ｎ、Ｂ、Ａｌ、Ｓ、Ｐ，Ｓｉ、Ｆ、Ｃｌ、Ｂｒ及びこれらの混合物からなる群から選択される少なくとも一つの原子を有する極性オレフィンモノマーである、前記（２２）に記載の組成物。
（２５）ヒドロジルコネーティドマトリックスが、以下の式で表される、前記（２２）に記載の組成物：
［Ｃｐ１Ｃｐ２ＭＲ］＋［ＮＣＡ］−
［式中、Ｍはジルコニウムであり、Ｃｐ１は置換又は非置換シクロペンタジエニル環であり、Ｃｐ２は同一又は異なる置換又は非置換シクロペンタジエニル環であり、Ｃｐ１に対称的又は不整に結合されてもよい、Ｒは、オレフィン‐ベース物質のヒドロジルコネーションから誘導されたヒドロカルビル基であり及びＮＣＡは、非配位アニオンである］。
（２６）ヒドロジルコネーティドマトリックスが、５ｎｍから１０００μｍの範囲の粒子直径を有するオレフィン‐ベース物質から調製される前記（１）に記載の組成物。
（２７）少なくとも１つのオレフィンモノマーと、少なくとも１つの触媒成分を有する少なくとも１つのヒドロジルコネーティドマトリックスとを接触させ、オレフィンモノマーを重合させ、ポリオレフィンを生成することを含む、オレフィン重合方法。
（２８）オレフィンモノマーが、２から１２の炭素原子を有する非分岐脂肪族オレフィン、４から１２の炭素原子を有する分岐脂肪族オレフィン、２から１２の炭素原子を有する非分岐及び分岐の脂肪族α‐オレフィン、４から１２の炭素原子を有する共役オレフィン、８から２０の炭素原子を有する芳香族オレフィン、３から１２の炭素原子を有する非分岐及び分岐シクロオレフィン、２から１２の炭素原子を有する非分岐及び分岐アセチレン及びこれらの混合物からなる群から選択される、前記（２７）に記載の方法。
（２９）オレフィンモノマーが、２から１２の炭素原子を有し、Ｏ、Ｎ、Ｂ、Ａｌ、Ｓ、Ｐ，Ｓｉ、Ｆ、Ｃｌ、Ｂｒ及びこれらの混合物からなる群から選択される少なくとも一つの原子を有する極性オレフィンモノマーである、前記（２７）に記載の方法。
（３０）オレフィンモノマーが、エチレン、プロペン、１‐ブテン、１‐ヘキセン、ブタジエン、スチレン、アルファ‐メチルスチレン、シクロペンテン、シクロヘキセン、シクロヘキサジエン、ノルボルネン、ノルボルナジエン、シクロオクタジエン、ジビニルベンゼン、トリビニルベンゼン、アセチレン、ジアセチレン、アルキニルベンゼン、ジアルキニルベンゼン、エチレン／１‐ブテン、エチレン／イソプレン、エチレン／１‐ヘキセン、エチレン／１‐オクテン、エチレン／シクロペンテン、エチレン／シクロヘキセン、エチレン／ブタジエン、エチレン／ヘキサジエン、エチレン／スチレン、エチレン／アセチレン、プロペン／１‐ブテン、プロペン／スチレン、プロペン／ブタジエン、プロペン／１，６‐ヘキサジエン、プロペン／アセチレン、エチレン／プロペン／１‐ブテン、エチレン／プロペン／１‐ヘキセン、エチレン／プロペン／１‐オクテン、及びこれらの混合物からなる群から選択される前記（２７）に記載の方法。
（３１）重合により形成される少なくとも１つのポリオレフィンが、ポリエチレン、ポリプロピレン、およびポリスチレンからなる群から選択される、前記（２７）に記載の方法。
（３２）重合が、エチレンと高級α‐オレフィンの共重合である、前記（２７）に記載の方法。
（３３）重合が、プロペンと高級α‐オレフィンの共重合である、前記（２７）に記載の方法。
（３４）重合が、スチレンと高級α‐オレフィンの共重合である、前記（２７）に記載の方法。
（３５）立体特異性ポリオレフィンをさらに含む、前記（２７）に記載の方法。
（３６）立体規則性ポリオレフィンをさらに含む、前記（２７）に記載の方法。
（３７）アタクチック、アイソタクチック、シンジオタクチック、ヘミ‐アイソタクチック及びこれらの組み合わせの立体規則性ブロックからなる群から選択される立体特異構造を有するポリオレフィンをさらに含む、前記（２７）に記載の方法。
（３８）複数のオレフィンモノマーが取り込まれたポリオレフィンをさらに含む、前記（２７）に記載の方法。
（３９）ポリオレフィンが、ＨＤＰＥ、ＬＤＰＥ、ＬＬＤＰＥ、およびそれらの組み合わせからなる群から選択される、前記（２７）に記載の方法。
（４０）ポリオレフィンが、１‐ブテン、１‐ヘキセン及び１‐オクテンからなる群から選択されるα‐オレフィンとエチレンとのコポリマーである、前記（２７）に記載の方法。
（４１）ポリオレフィン粒子が、調製されたマトリックス粒子の形状を本質的に保持する、前記（２７）に記載の方法。
（４２）触媒成分が、チーグラー・ナッタ触媒である前記（２７）に記載の方法。
（４３）触媒成分が、シングルサイト触媒系である前記（２７）に記載の方法。
（４４）ポリオレフィンが、気相反応器、スラリー相反応器及び溶液相反応器、及びこれらの組み合わせから選択される反応器系から調製される前記（２７）に記載の方法。
（４５）前記（１）に記載のヒドロジルコネーティドマトリックスを担体上に配置させ、オレフィンモノマーを重合してポリオレフィンを被覆した表面、物体又は粒子を生成することを含む被覆方法。
（４６）担体が、クレー、雲母、ケイ酸塩、金属、非金属酸化物、有機金属酸化物及び無機酸化物からなる群から選択される前記（４５）に記載の方法
（４７）前記（１）に記載のヒドロジルコネーティドマトリックスと少なくとも一つの担体とを一緒に使用して、その場で担体とポリオレフィンの複合体を調製する方法。
（４８）担体が、クレー、雲母、ケイ酸塩、金属、非金属酸化物、有機金属酸化物及び無機酸化物からなる群から選択される前記（４７）に記載の方法。
（４９）ポリオレフィン特性が改善されている前記（４７）に記載の方法。
（５０）改善される特性が難燃性である、前記（４９）に記載の方法
（５１）触媒ヒドロジルコネーティドマトリックスが、その表面に配置されている球、表面及び物体の形態の、疎水的に改善された粒子を生成するための方法。